(57)【特許請求の範囲】
【請求項１】
耐火骨材の表面に、粘結剤として塩化ナトリウム、リン酸ナトリウム、炭酸ナトリウム、バナジン酸ナトリウム、ホウ酸ナトリウム、酸化アルミニウムナトリウム、塩化カリウム、炭酸カリウムから選ばれる水溶性無機化合物を含有する固形のコーティング層が被覆されていることを特徴とする粘結剤コーテッド耐火物。
【請求項２】
粘結剤の水溶性無機化合物として、請求項１に記載の水溶性無機化合物と硫酸化合物とを併用することを特徴とする請求項１に記載の粘結剤コーテッド耐火物。
【請求項３】
粘結剤の水溶性無機化合物として、請求項１に記載の水溶性無機化合物と水ガラスとを併用することを特徴とする請求項１又は２に記載の粘結剤コーテッド耐火物。
【請求項４】
コーティング層に、滑剤が含有されていることを特徴とする請求項１乃至３のいずれかに記載の粘結剤コーテッド耐火物。
【請求項５】
請求項１乃至４のいずれかに記載の粘結剤コーテッド耐火物が、コーティング層の粘結剤によって結合して形成されていることを特徴とする鋳型。
【請求項６】
請求項１乃至４のいずれかに記載の粘結剤コーテッド耐火物を型内に充填し、この型内に水蒸気を吹き込んで粘結剤コーテッド耐火物を加熱し、コーティング層の粘結剤を湿らせた後に固化させることを特徴とする鋳型の製造方法。
【請求項７】
粘結剤コーテッド耐火物を充填した型内に水蒸気を吹き込んで、水蒸気の凝縮水を粘結剤に供給して粘結剤を湿らせると共に、次いで水蒸気の凝縮潜熱により粘結剤コーテッド耐火物の温度を上昇させることによって、コーティング層の粘結剤を固化させることを特徴とする請求項６に記載の鋳型の製造方法。
【請求項８】
粘結剤コーテッド耐火物を充填した型内に水蒸気を吹き込んで、水蒸気の凝縮潜熱により粘結剤コーテッド耐火物の温度を上昇させ、次に加熱した気体を型内に吹き込んで、型内の凝縮水を蒸発させると共にコーティング層の粘結剤を固化させることを特徴とする請求項６又は７に記載の鋳型の製造方法。
【請求項９】
上記の加熱した気体が、加熱した空気であることを特徴とする請求項８に記載の鋳型の製造方法。
【請求項１０】
上記の加熱した気体が、水蒸気と空気との混合気体であることを特徴とする請求項８に記載の鋳型の製造方法。
【請求項１１】
上記の水蒸気が、過熱水蒸気であることを特徴とする請求項６乃至１０のいずれかに記載の鋳型の製造方法。
【請求項１２】
粘結剤コーテッド耐火物を充填した型内に水分を供給して粘結剤を湿らせた後、型内に過熱水蒸気を吹き込んで、過熱水蒸気の凝縮潜熱により粘結剤コーテッド耐火物の温度を上昇させて水分を乾燥させると共にコーティング層の粘結剤を固化させることを特徴とする請求項６乃至１１のいずれかに記載の鋳型の製造方法。
【請求項１３】
予備加熱した粘結剤コーテッド耐火物を型内に充填することを特徴とする請求項６乃至１２のいずれかに記載の鋳型の製造方法。
【発明の詳細な説明】
【技術分野】
【０００１】
本発明は、鋳型などの製造に用いられる粘結剤コーテッド耐火物、この粘結剤コーテッド耐火物を用いた鋳型及び鋳型の製造方法に関するものである。
【背景技術】
【０００２】
鋳型の製造方法には従来から各種のものがあるが、その一つにシェルモールド法がある。シェルモールド法は、硅砂など鋳型用の耐火骨材を粘結剤によって結合させて造型することによって得られるものであり、寸法精度が良好な鋳型が得られる等の優れた特性を有するため、従来から多用されている。
【０００３】
このシェルモールド用の粘結剤としては、フェノール樹脂などの熱硬化性樹脂が一般に用いられており、耐火骨材と熱硬化性樹脂とを混合して耐火骨材の表面に熱硬化性樹脂を被覆した粘結剤コーテッド耐火物（一般にレジンコーテッドサンドと呼ばれる）を調製し、この粘結剤コーテッド耐火物を加熱された金型内に充填し、熱硬化性樹脂粘結剤を溶融・硬化させることによって、鋳型を造型するようにしている。
【０００４】
粘結剤コーテッド耐火物はそれ自体がサラサラした粒状物であり、流動性が良好であるため、金型への充填性が良好であり、空気輸送なども可能で取り扱いも良好である。このため、粘結剤コーテッド耐火物を用いたシェルモールド法は自動車鋳物用などに多用されている。
【０００５】
このような粘結剤コーテッド耐火物において、耐火骨材の表面を被覆する熱硬化性樹脂粘結剤としては、上記のようにフェノール樹脂が一般的であり、フェノール樹脂のなかでもノボラック型フェノール樹脂がよく使用されている。このノボラック型フェノール樹脂は熱可塑性であって加熱しても硬化しないために、硬化剤としてヘキサメチレンテトラミンを配合して使用するのが普通である（例えば特許文献１等参照）。
【０００６】
そしてノボラック型フェノール樹脂を粘結剤として調製される粘結剤コーテッド耐火物を２５０〜３５０℃に加熱した金型に充填すると、金型からの熱伝達で加熱されてヘキサメチレンテトラミンがホルムアルデヒドとアンモニアに分解され、ホルムアルデヒドの大部分はノボラック型フェノール樹脂と反応してフェノール樹脂を不融状態に硬化させることができるものである。
【０００７】
しかし、反応に寄与しなかったホルムアルデヒドや、殆どのアンモニアは、鋳型を造型する際や、造型後に、大気中に揮散することになり、このホルムアルデヒドやアンモニアによって、作業者の健康に対してだけでなく、環境が汚染されるという問題が発生するものであった。フェノール樹脂としてレゾール型フェノール樹脂を用いる場合には、このような問題は幾分か低減できるが、レゾール型フェノール樹脂においても未反応のホルムアルデヒドが放出されるので、依然として問題が残るものである。
【０００８】
また、フェノール樹脂を粘結剤とする粘結剤コーテッド耐火物を用いた鋳型に溶湯を鋳込んで鋳造する際に、溶湯の熱でフェノール樹脂が分解し、例えばフェノール、キシレノール、トルエン、ベンゼン、メタンなどが放出されることになり、この点でも、作業者の健康に対してだけでなく、環境の汚染が問題になるものであった。さらに、フェノール樹脂は耐熱性が高く、残留炭素量も多いため、鋳型に溶湯を注入して鋳物を鋳造した際に、溶湯の熱で鋳型を崩壊させ難いものであり、鋳物を鋳型から取り出すために、鋳型に衝撃を加えたり、高温で長時間加熱してフェノール樹脂を分解させたりする必要があって、脱型に手間を要するという問題もあった。
【０００９】
一方、水ガラスを粘結剤として用いることが従来から知られており、特にＣＯ２ガスを吹き込んで水ガラスを硬化させて鋳型を製造するＣＯ２プロセスが実用化されている。
【００１０】
このように水ガラスを粘結剤として用いることによって、フェノール樹脂の場合のようなホルムアルデヒドやアンモニア等の放出による臭気や環境汚染の問題がなくなるものである。
【００１１】
しかし水ガラスを硬化させて作製した鋳型は、鋳造後の崩壊性が極めて悪いという問題があった。
【００１２】
また、粘結剤として硫酸マグネシウムのような水溶性無機硫酸化合物を用いることも提案されており（特許文献２参照）、さらに食塩のような水溶性無機化合物を粘結剤として用いることも検討されている。
【００１３】
これらの水溶性無機化合物を粘結剤として用いることによって、フェノール樹脂の場合のようなホルムアルデヒドやアンモニア等の放出による臭気や環境汚染の問題がなくなるものであり、また鋳型を水に漬けると水溶性無機化合物が水に容易に溶けるので、鋳造後の鋳型の崩壊性が良好なものになるものである。
【００１４】
しかし、上記の水ガラス、硫酸マグネシウムや食塩などの水溶性無機化合物を粘結剤として用いる場合、いずれも湿潤な状態で耐火骨材と混練して使用されるものであり、粘結剤コーテッド耐火物は耐火骨材に湿潤な水溶性無機化合物が付着した形態であるため、粘結剤コーテッド耐火物は流動性が悪い。このため、粘結剤コーテッド耐火物を型に充填する作業が困難になり、充填不良が発生し易いと共に、さらに生産性が極めて悪いという問題を有するものであった。
【先行技術文献】
【特許文献】
【００１５】
【特許文献１】特開２００２−３４６６９１号公報
【特許文献２】特開昭５３−１１９７２４号公報
【発明の概要】
【発明が解決しようとする課題】
【００１６】
本発明は上記の点に鑑みてなされたものであり、成形時や使用時にガスが発生することを低減することができると共に、流動性が良好な粘結剤コーテッド耐火物を提供することを目的とするものであり、また崩壊性が良好であり、耐熱性や強度に優れた鋳型を提供することを目的とするものであり、さらに不良の発生を防ぎつつ、生産性高く鋳型を製造することができる鋳型の製造方法を提供することを目的とするものである。
【課題を解決するための手段】
【００１７】
本発明に係る粘結剤コーテッド耐火物は、耐火骨材の表面に、粘結剤としてリン酸ナトリウム、塩化ナトリウム、炭酸ナトリウム、バナジン酸ナトリウム、ホウ酸ナトリウム、酸化アルミニウムナトリウム、塩化カリウム、炭酸カリウムから選ばれる水溶性無機化合物を含有する固形のコーティング層が被覆されていることを特徴とするものである。
【００１８】
本発明において、粘結剤として用いる水溶性無機化合物の塩化ナトリウム、リン酸ナトリウム、炭酸ナトリウム、バナジン酸ナトリウム、ホウ酸ナトリウム、酸化アルミニウムナトリウム、塩化カリウム、炭酸カリウムは、加熱分解されても有毒なガスを多量に放出するようなことがなく、環境を汚染するようなおそれがないものであり、またこれらはいずれも水に容易に溶解するものであって、崩壊性の良好な鋳型を製造することができるものである。そして耐火骨材に被覆されたコーティング層は固形の粘結剤からなるものであり、粘着性を有することなく流動性が良好な粘結剤コーテッド耐火物を得ることができるものである。
【００１９】
また本発明は、粘結剤の水溶性無機化合物として、上記した水溶性無機化合物と硫酸化合物とを併用することを特徴とするものである。
【００２０】
上記した水ガラス、塩化ナトリウム、リン酸ナトリウム、炭酸ナトリウム、バナジン酸ナトリウム、ホウ酸ナトリウム、酸化アルミニウムナトリウム、塩化カリウム、炭酸カリウムはいずれも水に溶解し易く、しかもいずれも安価であり、崩壊性の良好な鋳型を安価に製造することができるものであるが、硫酸化合物も同様に水に溶解し易く安価であって、硫酸化合物を併用することによって、より崩壊性が良好で安価な鋳型を製造することができるものである。
【００２１】
また本発明は、上記コーティング層に、滑剤が含有されていることを特徴とするものである。
【００２２】
このようにコーティング層に滑剤を含有していることによって、粘結剤コーテッド耐火物の流動性を高めることができると共に、粘結剤コーテッド耐火物の表面に撥水性を与えることができるものであり、粘結剤コーテッドサンドを充填した型に水蒸気を吹き込んで鋳型を製造するにあたって、水溶性無機化合物が水蒸気とともに流れて、粘結剤が鋳型中で偏在するようなことを防ぐことができるものである。
【００２３】
また本発明に係る鋳型は、上記の粘結剤コーテッド耐火物が、コーティング層の粘結剤によって結合して形成されたことを特徴とするものである。
【００２４】
上記のように、水溶性無機化合物を粘結剤として耐火骨材を結合させることができるものであり、水溶性無機化合物は加熱分解されても、有毒なガスを多量に放出するようなことがなく、環境を汚染することのない鋳型を得ることができるものである。また水溶性無機化合物は水に容易に溶解するので、水に浸漬等することによって鋳型は容易に崩壊するものであり、崩壊性の良好な鋳型を得ることができるものである。
【００２５】
また本発明に係る鋳型の製造方法は、上記の粘結剤コーテッド耐火物を型内に充填し、この型内に水蒸気を吹き込んで粘結剤コーテッド耐火物を加熱し、コーティング層の粘結剤を湿らせた後に固化させることを特徴とするものである。
【００２６】
耐火骨材に被覆されたコーティング層は固形の粘結剤からなるものであって、粘結剤コーテッド耐火物は粘着性を有することなく流動性が良好なものであり、型への充填性が良く、充填不良の発生を防ぐことができるものである。そして、粘結剤コーテッド耐火物を充填した型内に水蒸気を吹き込むことによって、水蒸気に含まれる水分でコーティング層の粘結剤を湿らせて粘着させることができると共に、高い凝縮潜熱を有する水蒸気が粘結剤コーテッド耐火物に接する際にこの潜熱が伝達され、粘結剤コーテッド耐火物を瞬時に加熱して粘結剤を固化させることができるものであり、型を予め高温に加熱しておくような必要なく、安定して短時間で鋳型を製造することができると共に、仮に有毒ガスが発生しても水蒸気の凝縮水に吸収させて、環境が汚染されることを低減することができるものである。
【００２７】
また本発明は、粘結剤コーテッド耐火物を充填した型内に水蒸気を吹き込んで、水蒸気の凝縮水を粘結剤に供給して湿らせると共に、次いで水蒸気の凝縮潜熱により粘結剤コーテッド耐火物の温度を上昇させることによって、コーティング層の粘結剤を固化させることを特徴とするものである。
【００２８】
水蒸気を型内に吹き込むと、水蒸気が粘結剤コーテッド耐火物に接触して熱を奪われて発生する凝縮水が粘結剤に供給されるものであって、固形状態の水溶性無機化合物をこの凝縮水によって湿らせて粘着性を与え、耐火骨材を水溶性無機化合物のこの粘着力で結合させることができ、次いで水蒸気の凝縮潜熱で粘結剤に供給した水分を蒸発させると共に粘結剤を固化させることができるものであり、固形状態の水溶性無機化合物で耐火骨材を結合させて、強度の高い鋳型を製造することができるものである。
【００２９】
また本発明は、粘結剤コーテッド耐火物を充填した型内に水蒸気を吹き込んで、水蒸気の凝縮潜熱により粘結剤コーテッド耐火物の温度を上昇させ、次に加熱した気体を型内に吹き込んで、型内の凝縮水を蒸発させると共にコーティング層の粘結剤を固化させることを特徴とするものである。
【００３０】
粘結剤コーテッド耐火物を充填した型内に水蒸気を吹き込むことによって、水蒸気の凝縮潜熱により粘結剤コーテッド耐火物の温度を１００℃近傍まで急速に上昇させることができると共に、次いで、加熱した気体を型内に吹き込むことによって、水分の少ないこの気体で凝縮水を迅速に蒸発させることができ、短時間で１００℃以上の温度に上昇させることができるものであり、コーティング層の粘結剤が固化する温度以上にまで型内の温度を上昇させる速度を速めることができるものであって、短時間の加熱で強度の高い鋳型を製造することができるものである。
【００３１】
また本発明において、上記の加熱した気体が、加熱した空気であることを特徴とするものである。
【００３２】
加熱した気体として大気中の空気を利用することによって、コスト安価なシステムにすることができるものである。
【００３３】
また本発明において、上記の加熱した気体が、水蒸気と空気との混合気体であることを特徴とするものである。
【００３４】
このように加熱した気体として水蒸気と空気との混合気体を用いることによって、型に吹き込むために使用する水蒸気と大気中の空気をそのまま利用することができ、コスト安価なシステムにすることができるものである。
【００３５】
また本発明において、上記の水蒸気が、過熱水蒸気であることを特徴とするものである。
【００３６】
過熱水蒸気は高温の乾き蒸気であって、水蒸気としてこのように過熱水蒸気を用いることによって、型内で水蒸気から凝縮水が過剰に生成されることが少なくなり、型内の粘結剤コーテッド耐火物の温度上昇の速度を速めることができるものである。
【００３７】
また本発明は、粘結剤コーテッド耐火物を充填した型内に水分を供給して粘結剤を湿らせた後、型内に過熱水蒸気を吹き込んで、水分を乾燥させると共に過熱水蒸気の凝縮潜熱により粘結剤コーテッド耐火物の温度を上昇させてコーティング層の粘結剤を固化させることを特徴とするものである。
【００３８】
このようにまず型内に水分を供給して粘結剤を湿らせることによって、水溶性無機化合物に粘着性を与え、耐火骨材を水溶性無機化合物のこの粘着力で結合させることができるものであり、次いで乾き蒸気である過熱水蒸気を吹き込むことによって、型内の水分を効率良く蒸発させることができると共に、効率良く粘結剤コーテッド耐火物の温度を上昇させて粘結剤を固化させることができるものであり、鋳型の製造の効率を高めることができるものである。
【００３９】
また本発明は、予備加熱した粘結剤コーテッド耐火物を型内に充填することを特徴とするものである。
【００４０】
このように粘結剤コーテッド耐火物を予備加熱しておくことによって、夏季や冬季など季節の気温差に伴う粘結剤コーテッド耐火物の温度差を解消することができると共に、型内に吹き込む水蒸気の温度低下を抑制することができ、コーティング層の粘結剤が乾燥して固化する温度以上にまで型内の温度を上昇させる速度を速めることができるものであって、鋳型の製造効率を高めることができるものである。
【発明の効果】
【００４１】
本発明に係る粘結剤コーテッド耐火物によれば、粘結剤として用いる水溶性無機化合物の塩化ナトリウム、リン酸ナトリウム、炭酸ナトリウム、バナジン酸ナトリウム、ホウ酸ナトリウム、酸化アルミニウムナトリウム、塩化カリウム、炭酸カリウムは、加熱分解されても有毒なガスを多量に放出するようなことがなく、環境を汚染するようなおそれがないものであり、またこれらはいずれも水に容易に溶解するものであって、崩壊性の良好な鋳型を製造することができるものである。そして耐火骨材に被覆されたコーティング層は固形の粘結剤からなるものであり、粘着性を有することなく流動性が良好な粘結剤コーテッド耐火物として使用することができるものである。
【００４２】
また本発明に係る鋳型は、塩化ナトリウム、リン酸ナトリウム、炭酸ナトリウム、バナジン酸ナトリウム、ホウ酸ナトリウム、酸化アルミニウムナトリウム、塩化カリウム、炭酸カリウムから選ばれる水溶性無機化合物を粘結剤として耐火骨材を結合することによって形成されているものであり、これらの水溶性無機化合物は加熱分解されても、有毒なガスを多量に放出するようなことがなく、環境を汚染するようなおそれがないものである。また水溶性無機化合物は水に容易に溶解するので、水に浸漬等することによって鋳型は容易に崩壊するものであり、崩壊性の良好な鋳型を得ることができるものである。
【００４３】
また本発明に係る鋳型の製造方法によれば、耐火骨材に被覆されたコーティング層は固形の粘結剤からなるものであって、粘結剤コーテッド耐火物は粘着性を有することなく流動性が良好なものであり、型への充填性が良く、充填不良の発生を防ぐことができるものである。そして、粘結剤コーテッド耐火物を充填した型内に水蒸気を吹き込むことによって、水蒸気に含まれる水分でコーティング層の粘結剤を湿らせて粘着させることができると共に、高い凝縮潜熱を有する水蒸気が粘結剤コーテッド耐火物に接する際にこの潜熱が伝達され、粘結剤コーテッド耐火物を瞬時に加熱して粘結剤を固化させることができるものであり、型を予め高温に加熱しておくような必要なく、安定して短時間で鋳型を製造することができると共に、仮に有毒ガスが発生しても水蒸気の凝縮水に吸収させて、環境が汚染されることを低減することができるものである。
【図面の簡単な説明】
【００４４】
【図１】本発明に係る鋳型の製造方法の一例を示すものであり、（ａ）（ｂ）はそれぞれ各工程での断面図である。
【図２】発生ガス量測定装置の概略図である。
【発明を実施するための形態】
【００４５】
以下、本発明の実施の形態を説明する。
【００４６】
本発明において耐火骨材としては、特に限定されるものではないが、硅砂、山砂、アルミナ砂、オリビン砂、クロマイト砂、ジルコン砂、ムライト砂、その他、人工砂などを例示することができるものであり、これらを１種単独で用いる他、複数種を混合して用いることもできる。
【００４７】
本発明に係る粘結剤コーテッド耐火物は、この耐火骨材の粒子の表面を、粘結剤を含有するコーティング層で被覆することによって形成されるものである。そして本発明は、粘結剤として水溶性無機化合物を含有するものを用いるようにしたものである。
【００４８】
この水溶性無機化合物として、本発明は、水ガラス、塩化ナトリウム、リン酸ナトリウム、炭酸ナトリウム、バナジン酸ナトリウム、ホウ酸ナトリウム、酸化アルミニウムナトリウム、塩化カリウム、炭酸カリウムを用いるものである。これらは一種を単独で用いる他、任意の複数種を選んで併用することもできる。
【００４９】
上記の水ガラスは無水珪酸（ＳｉＯ２）と酸化ナトリウム（Ｎａ２Ｏ）の混合物であり、珪酸ナトリウムともいい、ＪＩＳ  Ｋ１４０８に示される一般式Ｎａ２Ｏ・ｎＳｉＯ２・ｘＨ２Ｏであらわされる、粉末状、液体状、結晶状のものを用いることができる。また珪酸カリ（Ｋ２Ｏ・ｎＳｉＯ２）を使用することもできる。
【００５０】
水ガラスは水に極めて溶解し易いものであり、乾燥させることによって固化する。このため、水ガラスを粘結剤として用いることによって、水で容易に崩壊する鋳型を製造することができるものである。また水ガラスは安価に入手できるため、コスト安価に鋳型を製造することができるものである。さらにＮａ２ＳｉＯ３は融点が１０８８℃と比較的高いので、耐熱性の高い鋳型を製造することができるものである。
【００５１】
上記の塩化ナトリウム（ＮａＣｌ）は食塩といわれるように可食性であって人体に無害であると共に安価であり、使用することが容易である。そして水に容易に溶解するので、塩化ナトリウムを粘結剤として用いることによって、水で容易に崩壊する鋳型を製造することができるものである。特に０〜１００℃の温度範囲の水に対する塩化ナトリウムの溶解度は、水１００ｇに対して３５．７〜３９．１ｇと、水温による変化が小さいので、作業性が良いものである。さらにＮａＣｌは融点が１４１３℃と比較的高いので、耐熱性の高い鋳型を製造することができるものである。
【００５２】
上記のリン酸ナトリウムとしては、リン酸一ナトリウム水和物（ＮａＨ２ＰＯ４・ｘＨ２Ｏ）、リン酸二ナトリウム水和物（Ｎａ２ＨＰＯ４・ｘＨ２Ｏ）、リン酸三ナトリウム水和物（Ｎａ３ＰＯ４・ｘＨ２Ｏ）などを用いることができる。そしてリン酸三ナトリウム水和物は、水１００ｇに対する溶解量が１．５ｇ（０℃）であるように、リン酸ナトリウムは水に可溶性であり、またリン酸二ナトリウム水和物の融点が１３４０℃であるように、リン酸ナトリウムの融点は比較的高い。このため、水で容易に崩壊し、耐熱性が高い鋳型を製造することができるものである。
【００５３】
上記の炭酸ナトリウム（Ｋ２ＣＯ３）は、水１００ｇに対する溶解量が７．１ｇ（０℃）であるように、水に溶解し易く、しかも安価である。また融点は８５１℃と比較的高い。このため、水で容易に崩壊し、耐熱性が高い鋳型を製造することができるものである。
【００５４】
上記のバナジン酸ナトリウム（Ｎａ３ＶＯ４）は水に可溶であり、融点は８６６℃と比較的高い。このため、水で容易に崩壊し、耐熱性が高い鋳型を製造することができるものである。
【００５５】
上記のホウ酸ナトリウム（Ｎａ２Ｂ４Ｏ７・ｘＨ２Ｏ）は、水１００ｇに対する溶解量が１．６ｇ（１０℃）であるように、水に溶解し易く、しかも安価である。また融点は７４１℃と比較的高い。このため、水で容易に崩壊し、耐熱性が高い鋳型を製造することができるものである。
【００５６】
上記の酸化アルミニウムナトリウム（ＮａＡｌＯ２）は、水に可溶であり、また融点１７００℃以上と高い。このため、水で容易に崩壊し、耐熱性が高い鋳型を製造することができるものである。
【００５７】
上記の塩化カリウム（ＫＣｌ）は、水１００ｇに対する溶解量が２８．１ｇ（０℃）であるように、水に溶解し易く、しかも安価である。また融点は７７６℃と比較的高い。このため、水で容易に崩壊し、耐熱性が高い鋳型を製造することができるものである。
【００５８】
上記の炭酸カリウム（Ｋ２ＣＯ３）は、水１００ｇに対する溶解量が１２９．４ｇ（０℃）であるように、水に溶解し易く、また融点が８９１℃であるように比較的高い。このため、水で容易に崩壊し、耐熱性が高い鋳型を製造することができるものである。
【００５９】
本発明において、粘結剤に含有される水溶性無機化合物として、上記に列挙したものを用いることができるが、これらと併用して、水溶性無機化合物としてさらに硫酸化合物を粘結剤に含有させるようにしてもよい。
【００６０】
硫酸化合物としては、特に限定されるものではないが、ＭｇＳＯ４，Ｎａ２ＳＯ４・ｘＨ２Ｏ，Ａｌ２（ＳＯ４）３・ｘＨ２Ｏ，Ｋ２ＳＯ４，ＮｉＳＯ４・ｘＨ２Ｏ，ＺｎＳＯ４・ｘＨ２Ｏ，ＭｎＳＯ４・ｘＨ２Ｏ，Ｋ２Ｍｇ（ＳＯ４）２・ｘＨ２Ｏなどを挙げることができる。
【００６１】
硫酸化合物は水に溶解し易く、しかも安価である。例えば、水１００ｇに対する溶解量は、硫酸マグネシウム（ＭｇＳＯ４）は２６．９ｇ（０℃）、硫酸ナトリウム・１０水和物（Ｎａ２ＳＯ４・１０Ｈ２Ｏ）は１９．４ｇ（２０℃）、硫酸アルミニウム・１２水和物（Ａｌ２（ＳＯ４）３・１２Ｈ２Ｏ）は３６．２ｇ（２０℃）、硫酸カリウム（Ｋ２ＳＯ４）は１０．３ｇ（０℃）、硫酸ニッケル・７水和物（ＮｉＳＯ４・７Ｈ２Ｏ）は３９．７ｇ（２０℃），硫酸マンガン・５水和物（ＭｎＳＯ４・５Ｈ２Ｏ）は７５．３ｇ（２５℃）である。このため、硫酸化合物を粘結剤として用いることによって、水で容易に崩壊する鋳型を、安価に製造することができるものである。また硫酸化合物の融点は、例えば硫酸マグネシウム（ＭｇＳＯ４）は１１８５℃、硫酸ナトリウム・１０水和物（Ｎａ２ＳＯ４・１０Ｈ２Ｏ）は８８４℃、硫酸アルミニウム・１２水和物（Ａｌ２（ＳＯ４）３・１２Ｈ２Ｏ）は７７０℃、硫酸カリウム（Ｋ２ＳＯ４）は１０６７℃、硫酸ニッケル・７水和物（ＮｉＳＯ４・７Ｈ２Ｏ）は８４０℃、硫酸亜鉛・７水和物（ＺｎＳＯ４・７Ｈ２Ｏ）は７４０℃、硫酸マンガン・５水和物（ＭｎＳＯ４・５Ｈ２Ｏ）は８５０℃、硫酸マグネシウムカリウム（Ｋ２Ｍｇ（ＳＯ４）２・６Ｈ２Ｏ）は９２７℃と比較的高いので、耐熱性の高い鋳型を製造することができるものである。
【００６２】
さらに、粘結剤コーテッド耐火物の流動性や撥水性を良くするために、コーティング層に滑剤を含有させるようにしてもよい。滑剤としては、パラフィンワックスやカルナバワックス等の脂肪族炭化水素系滑剤、高級脂肪族系アルコール、エチレンビスステアリン酸アマイドやステアリン酸アマイド等の脂肪族アマイド系滑剤、金属石けん系滑剤、脂肪酸エステル系滑剤、複合滑剤などを用いることができるが、なかでも金属石けん系滑剤が好ましい。金属石けん系滑剤としては、ステアリン酸カルシウム、ステアリン酸バリウム、ステアリン酸亜鉛、ステアリン酸アルミニウム、ステアリン酸マグネシウムなどや、これらを複数種組み合わせたものを用いることができる。
【００６３】
そして、耐火骨材の粒子に粘結剤として水溶性無機化合物を、また必要に応じて滑剤などを配合して混合することによって、耐火骨材の表面に水溶性無機化合物からなる粘結剤を含有するコーティング層を被覆して、本発明に係る粘結剤コーテッド耐火物を得ることができるものである。
【００６４】
耐火骨材に被覆するコーティング層の量は、成分や用途などに応じて異なり一概に規定できないが、耐火骨材１００質量部に対して粘結剤が０．５〜６．０質量部、滑剤が固形分で０．０２〜０．５質量部の範囲になるように設定するのが一般的に好ましい。耐火骨材の表面にコーティング層を被覆する方法としては、ホットコート法、コールドコート法、セミホットコート法、粉末溶剤法などがある。
【００６５】
ホットコート法は、１１０〜１８０℃に加熱した耐火骨材に、水などの溶剤に溶解又は分散させた固体や液体の粘結剤を混合して被覆し、溶剤を揮散させることによって、粒状でさらさらした粘結剤コーテッド耐火物を得る方法である。
【００６６】
コールドコート法は、粘結剤を水やメタノールなどの溶剤に分散乃至溶解して液状になし、これを耐火骨材の粒子に添加して混合し、溶剤を揮発させることによって、粘結剤コーテッド耐火物を得る方法である。
【００６７】
セミホットコート法は、上記の溶剤に分散乃至溶解した粘結剤を、５０〜９０℃に加熱した耐火骨材の粒子に添加して混合し、溶剤を揮発させることによって、粘結剤コーテッド耐火物を得る方法である。
【００６８】
粉末溶剤法は、固形の粘結剤を粉砕し、この粉砕粘結剤を耐火骨材の粒子に添加してさらに水やメタノールなどの溶剤を添加し、これを混合して溶剤を揮発させることによって、粘結剤コーテッド耐火物を得る方法である。
【００６９】
以上のいずれの方法においても、耐火骨材の表面を常温（３０℃）で固形のコーティング層で被覆して、粒状でさらさらした粘結剤コーテッド耐火物を得ることができるが、作業性などの点においてホットコート法が好ましい。また上記のように耐火骨材に粘結剤を混合する際に、必要に応じて耐火骨材と粘結剤等とを親和させるためのシランカップリング剤など各種のカップリング剤や、また黒鉛等の炭素質材料などを配合することもできる。
【００７０】
上記のようにして得られる本発明の粘結剤コーテッド耐火物は、鋳型や、耐火レンガ、さらに壁材、セラミックスなどの材料に用いることができるが、特に鋳型の用途に最適である。
【００７１】
粘結剤コーテッド耐火物を用いて鋳型を製造するにあたっては、型内に粘結剤コーテッド耐火物を充填し、次にこの型内に水蒸気を吹き込んで、水蒸気の凝縮潜熱で粘結剤コーテッド耐火物を加熱することによって行なうことができる。
【００７２】
すなわち、粘結剤コーテッド耐火物を充填した型内に水蒸気を吹き込むと、まず水蒸気が粘結剤コーテッド耐火物に接触することで熱を奪われて凝縮水が生成される。そして粘結剤コーテッド耐火物のコーティング層の粘結剤に凝縮水が作用することによって、粘結剤中の固形状態の水溶性無機化合物がこの凝縮水に溶解して液状になり、粘結剤は湿潤な糊状態になって粘着性が生じ、粘結剤コーテッド耐火物はこの粘結剤の粘着性で結合される。次いで、型に吹き込まれる水蒸気の凝縮潜熱で粘結剤コーテッド耐火物が加熱され、粘結剤に作用した水分を蒸発させて乾燥することができるものであり、粘結剤の水溶性無機化合物を固化させることができ、粘結剤コーテッド耐火物をこの粘結剤の固化によって結合させることによって、強度の高い鋳型を製造することができるものである。
【００７３】
このように粘結剤コーテッド耐火物のコーティング層の粘結剤を水蒸気で加熱して鋳型を製造するにあたって、粘結剤として含有されている水溶性無機化合物は、加熱されて固化するときに有毒なガスを多量に発生するようなことはないものであり、またガスが発生しても水蒸気に吸収されて大気に放出されることを低減することができるものであり、環境を汚染するようなことなく鋳型を製造することができるものである。
【００７４】
そして上記のように製造した鋳型に高温の溶湯を注湯して鋳物を鋳込むことによって、鋳造を行なうことができるが、鋳型の耐火骨材を結合している粘結剤の水溶性無機化合物は水に容易に溶けるので、鋳型を水に浸漬したりすることによって、水溶性無機化合物による結合力がなくなる。従って、鋳型を容易に崩壊させることができるものであり、鋳物を鋳型から取り出すために、鋳型に衝撃を加えたり、高温で長時間加熱して粘結剤を分解させたりするような必要がなくなり、鋳造物を鋳型から脱型する作業を容易に行なうことができるものである。
【００７５】
ここで、水溶性無機化合物として例えばＮａＣｌのように特に水に可溶性が高い低分子化合物を用いる場合、上記のように粘結剤コーテッド耐火物を充填した型に水蒸気を吹き込んで通すと、水蒸気の凝縮水に水溶性無機化合物が溶けて水蒸気の移動と共に流されるおそれがある。すなわち、型内に充填されている粘結剤コーテッド耐火物のコーティング層に含まれる水溶性無機化合物が、型内に吹き込まれた水蒸気の流れによって上流側から下流側へと移動し、上流側に充填されている粘結剤コーテッド耐火物よりも下流側に充填されている粘結剤コーテッド耐火物の水溶性無機化合物が多くなり、製造された鋳型において水溶性無機化合物が偏在することになって、不均質な鋳型になるおそれがある。これに対して、コーティング層に水溶性無機化合物と共に滑剤を含有させるようにしておくと、撥水性を発揮する滑剤で水溶性無機化合物を包み込んで、水溶性無機化合物が水蒸気と共に流されることを防ぐことができるものであり、水溶性無機化合物が偏在するようなことを防いで均質な鋳型を製造することができるものである。
【００７６】
尚、本発明では、型内に水蒸気を吹き込んで、型内に充填した粘結剤コーテッド耐火物の粘結剤を固化させるにあたって、型内にＣＯ２ガスを吹き込むようなことは行なわれないために、水溶性無機化合物として水ガラスを用いる場合において、水ガラスがＣＯ２と反応して硬化することは実質的に起こらない。従って、粘結剤として水ガラスを用いる場合であっても、水ガラスは硬化ではなく固化した状態で粘結剤コーテッド耐火物を結合しているものであり、硬化していない水ガラスは水に容易に溶解するので、鋳型を容易に崩壊させることができるものである。
【００７７】
次に、水蒸気を用いた鋳型の製造の一例を、図１を参照して説明する。図１（ａ）に示すように、内部にキャビティ３を設けて形成した型１の上面に注入口４が設けてあり、型１の下面には金網等の網５で塞いだ排出口６が設けてある。この型は縦割りあるいは横割に割ることができるようになっている。また粘結剤コーテッド耐火物２はホッパー７内に貯蔵してあり、ホッパー７にはコック８付きの空気供給管９が接続してある。そしてホッパー７の下端のノズル口７ａを型１の注入口４に合致させた後、コック８を閉から開に切り代えることによって、ホッパー７内に空気を吹き込んで加圧し、ホッパー７内の粘結剤コーテッド耐火物２を型１内に吹き込んで、型１のキャビティ３内に粘結剤コーテッド耐火物２を充填する。排出口６は網５で塞いであるので、粘結剤コーテッド耐火物２が排出口６から洩れ出すことはない。注入口４や排出口６を図１の実施の形態のように型１に複数設ける場合、複数の注入口４のうち一箇所あるいは複数箇所から粘結剤コーテッド耐火物２を入れるようにすればよい。
【００７８】
ここで、耐火骨材に被覆された粘結剤コーテッド耐火物２のコーティング層は固形の粘結剤からなるものであるので、粘結剤コーテッド耐火物２は表面に粘着性を有することがなく、流動性が良好である。従って上記のように型１に粘結剤コーテッド耐火物２を充填するにあたって、型１のキャビティ３内へスムーズに粘結剤コーテッド耐火物２を流し込むことができ、充填性良く型１内に粘結剤コーテッド耐火物２を充填することができるものであり、充填不良が発生することを防ぐことができるものである。
【００７９】
上記のように型１内に粘結剤コーテッド耐火物２を充填した後、型１の注入口４からホッパー７を外すと共に、図１（ｂ）のように各注入口４に給気パイプ１０を接続する。給気パイプ１０には水蒸気と、加熱気体とを選択的に供給することができるようにしてあり、給気パイプ１０のコック１１を開いて、まず水蒸気を型１のキャビティ３内に吹き込む。
【００８０】
そしてこのように型１内に水蒸気を吹き込むと、水蒸気を吹き込む初期の工程では、粘結剤コーテッド耐火物２の表面に水蒸気が接触することによって、水蒸気から潜熱が粘結剤コーテッド耐火物２に奪われて水蒸気が凝縮し、粘結剤コーテッド耐火物２の表面で凝縮水が生成されることになる。粘結剤コーテッド耐火物２の表面のコーティング層の粘結剤は固形であるので、固形のままでは粘結剤コーテッド耐火物２同士を結合させることはできないが、このように粘結剤コーテッド耐火物２の表面に凝縮水が供給されると、粘結剤中の固形状態の水溶性無機化合物はこの凝縮水に溶解して液状になるものであり、粘結剤は湿潤状態になって粘着性が生じる。この結果、粘結剤コーテッド耐火物２を表面のコーティング層の粘結剤の粘着性で結合させることができるものである。
【００８１】
次いで、型１に吹き込まれる水蒸気の凝縮潜熱で粘結剤コーテッド耐火物２が加熱される。水蒸気は高い潜熱を有するので、水蒸気が凝縮する際に伝熱されるこの潜熱で粘結剤コーテッド耐火物２の温度は１００℃付近にまで急速に上昇する。このように水蒸気の潜熱の伝熱によって粘結剤コーテッド耐火物２が１００℃付近にまで加熱される時間は、水蒸気の温度や型１内への吹き込み流量、型１内の粘結剤コーテッド耐火物２の充填量などで変動するが、通常、３〜３０秒程度の短時間である。型１内に注入口４から吹き込まれた水蒸気は、型１内の粘結剤コーテッド耐火物２を加熱した後、排出口６から排気される。このとき、粘結剤コーテッド耐火物２の表面の粘結剤に作用した水分を蒸発させて乾燥することができるものであり、粘結剤の水溶性無機化合物を固化させることができるものである。そして粘結剤の粘着性による粘結剤コーテッド耐火物２の結合は、粘結剤が固化することによって強固なものとなり、強度の高い鋳型を得ることができるものである。
【００８２】
また、粘結剤コーテッド耐火物２の温度が１００℃付近にまで上昇した後、給気パイプ１０への供給を加熱気体に切り換え、加熱気体を型１内に吹き込むようにしてもよい。加熱気体は水分含有率が上記の水蒸気より低いものであればよく、加熱した空気を用いることができる。例えば、大気中の空気を加熱して給気パイプ１０に加熱気体として供給すればよい。また上記の水蒸気に加熱空気を混合して含有水分量を低くすることによって、この混合気体を加熱気体として用いることもできる。この加熱気体の温度は特に限定されるものではなく、１００℃以上であり、且つ粘結剤コーテッド耐火物２の粘結剤が乾燥して固化する温度以上のものであればよい。温度の上限は、粘結剤を分解乃至融解させる温度以下であればよく、特に設定されない。
【００８３】
上記のように型１内に水蒸気を吹き込むと、水蒸気が凝縮する際に伝熱される潜熱で粘結剤コーテッド耐火物２の温度を１００℃付近にまで急速に上昇させることができるが、さらに１００℃以上の温度に上昇させるには、粘結剤コーテッド耐火物２の表面の凝縮水を蒸発させる必要がある。そしてこの凝縮水はその後に吹き込まれる水蒸気による加熱で蒸発されるが、既述のように、水蒸気は水分を多く含むので、凝縮水を蒸発させる効率が低い。そこで上記のように加熱気体を型１内に吹き込むようにしたものであり、加熱気体は水蒸気よりも含有される水分量が少なく、湿度の低い乾燥気体であるので、型１内で生成された凝縮水を短時間で蒸発させて乾燥することができるものである。ここで、水蒸気及び加熱空気の気流で水の蒸発実験を行なった場合、温度が１７０℃付近以下では、水蒸気中への水の蒸発速度より、加熱空気中への水の蒸発が大きくなることが報告されている（T.Yosida,Hyodo,T.,Ind.Eng.Chem.Process Des.Dev.,9(2),207-214(1970)）。この報告にもみられるように、加熱気体を型１内に吹き込むことによって、水蒸気を吹き込み続ける場合よりも、短時間で凝縮水を蒸発させて乾燥することができるものである。
【００８４】
従って、加熱気体を型１内に吹き込み始めてから短時間で、１００℃以上に粘結剤コーテッド耐火物２の温度を上昇させることができるものであり、粘結剤コーテッド耐火物２の粘結剤が乾燥して固化する温度以上にまで型１内の温度を上昇させる速度を速めることができるものである。そしてこの結果、短い加熱時間で強度の高い鋳型を製造することが可能になるものである。
【００８５】
また、既述のように水蒸気で凝縮水を加熱して蒸発させる場合、この水蒸気は凝縮によって体積が小さくなり、圧力が低下して型１内に凝縮水が滞留したり、乾燥や温度上昇が遅くなったりするが、加熱気体は凝縮による体積収縮がなく、圧力低下が殆どないので、注入口４から排出口６に至るまで加熱気体が型１内に行き渡り、型１内の全体で均一に加熱気体の温度を作用させて、乾燥や温度上昇が速やかに行なわれるものである。
【００８６】
加熱気体を型１内に吹き込む時間は、加熱気体の温度や型１内への吹き込み流量、型１内の粘結剤コーテッド耐火物２の充填量、型１内の凝縮水の量などで変動するが、通常、５〜３０秒程度の短時間である。従って、水蒸気を型１内に吹き込み始めてから、１０秒〜１分程度の短時間で、鋳型を製造することが可能である。
【００８７】
上記のように、型１に水蒸気を供給して粘結剤コーテッド耐火物２の加熱を行なうことによって、水蒸気の高い凝縮潜熱で粘結剤コーテッド耐火物２を瞬時に加熱して、コーティング層の粘結剤を乾燥して固化させることができ、型１を予め高温に加熱しておくような必要なく、安定して短時間で鋳型を製造することができるものであり、鋳型の生産性を向上することができるものである。また加熱の際に仮に有毒ガスが発生しても水蒸気の凝縮水に吸収させて、環境が汚染されることを低減することができるものである。
【００８８】
ここで、型１に吹き込む水蒸気としては飽和水蒸気をそのまま用いることができるが、本発明では過熱水蒸気を用いるのが好ましい。過熱水蒸気は、飽和水蒸気をさらに加熱して、沸点以上の温度とした完全気体状態の水蒸気であり、１００℃以上の乾き蒸気である。飽和水蒸気を加熱して得られる過熱水蒸気は、圧力を上げないで定圧膨張させたものであってもよく、あるいは膨張させないで圧力を上げた加圧水蒸気であってもよい。型１内に吹き込む過熱水蒸気の温度は特に限定されるものではなく、過熱水蒸気は９００℃程度にまで温度を高めることができるので、１００〜９００℃の間で必要に応じた温度に設定すればよい。過熱水蒸気はこのように高温の乾き蒸気であるので、上記のような加熱気体を用いることを不要にすることもできるものである。
【００８９】
上記のように、型１に水蒸気を吹き込む工程の初期で、粘結剤コーテッド耐火物２の粘結剤を水分で湿潤状態にする必要がある。このとき、水蒸気として過熱水蒸気を用いる場合にあっても、水蒸気を吹き込む前の粘結剤コーテッド耐火物２は温度が過熱水蒸気よりも低いので、型１に過熱水蒸気を吹き込むと、過熱水蒸気の潜熱が粘結剤コーテッド耐火物２に奪われて、過熱水蒸気から凝縮水が生じ、この凝縮水で粘結剤コーテッド耐火物２の粘結剤を湿潤状態にすることができる。しかし水蒸気として過熱水蒸気を用いる場合には、凝縮水の生成が不足して、型１に水蒸気を吹き込む工程の初期で粘結剤コーテッド耐火物２の粘結剤を均一に湿潤状態にできないことがある。
【００９０】
このような場合には、型１に水蒸気を吹き込む工程の初期で、粘結剤コーテッド耐火物２の表面に水分を供給するのが好ましい。例えば、型１に水蒸気を吹き込む工程の初期では、給気パイプ１０に飽和水蒸気を供給して、給気パイプ１０から飽和水蒸気を型１に吹き込む。飽和水蒸気からは凝縮水が容易に生成されるので、型１内で飽和水蒸気から生成されるこの凝縮水を粘結剤コーテッド耐火物２に水分として供給することができるものであり、粘結剤コーテッド耐火物２の粘結剤を均一に湿潤状態にすることができる。そしてこの後に、給気パイプ１０への供給を飽和水蒸気から過熱水蒸気に切り替え、給気パイプ１０から過熱水蒸気を型１に吹き込むようにするものである。このとき、飽和水蒸気を吹き込む時間と過熱水蒸気を吹き込む時間の割合は、１：９〜５：５程度の範囲に設定するのが望ましい。
【００９１】
上記の実施の形態では、型１に吹き込む水蒸気の凝縮水を粘結剤コーテッド耐火物２の表面に供給して、凝縮水の水分で粘結剤が湿潤状態になるようにしたが、型１内に粘結剤コーテッド耐火物２を充填した後、型１内に水を注入して、粘結剤コーテッド耐火物２に水分を供給するようにしてもよい。例えば、型１内に粘結剤コーテッド耐火物２を充填した後、注入口４から水を型１内に注入し、粘結剤コーテッド耐火物２の粘結剤をこの水で湿潤状態にした後、注入口４から水蒸気を吹き込むようにする方法があり、水蒸気の吹き込みによって、型１内に注入された余分な水は排出口６から排出される。このように粘結剤コーテッド耐火物２を充填した型１内に水分を供給して粘結剤を湿らせるようにすれば、型１内に水蒸気を吹き込む工程の最初から、水蒸気として過熱水蒸気を用いることができるものである。
【００９２】
また、図１（ａ）から（ｂ）へのように、型１のキャビティ３に粘結剤コーテッド耐火物２を充填するにあたって、粘結剤コーテッド耐火物２を予め加熱しておき、この予備加熱した粘結剤コーテッド耐火物２を型１に供給してキャビティ３に充填するようにしてもよい。このように粘結剤コーテッド耐火物２を予備加熱しておくことによって、型１内に吹き込む水蒸気の温度低下を抑制することができ、コーティング層の粘結剤が乾燥して固化する温度以上にまで型内の温度を上昇させる速度を速めることができるものであって、鋳型の造型時間を短縮する効果を高く得ることができるものである。
【００９３】
粘結剤コーテッド耐火物２の予備加熱は、例えば、粘結剤コーテッド耐火物２を貯蔵するホッパー７内で行なうことができる。粘結剤コーテッド耐火物２を予備加熱する温度は、特に限定されるものではないが、３０〜１００℃程度の範囲が好ましい。
【実施例】
【００９４】
次に、本発明を実施例によって具体的に説明する。
【００９５】
（実施例２〜５，９〜１３、参考例１，６〜８，１４，１５）
１４０℃に加熱したフラタリー硅砂３０ｋｇをワールミキサーに入れ、これに表１に示す量で水溶性無機化合物を水４５０ｇに分散乃至溶解させた溶液を加え、約９０秒間混練した。崩壊した後、滑剤としてステアリン酸カルシウム３０ｇを添加して１５秒間混練し、さらにエアーレーションを行なうことによって、粘結剤として水溶性無機化合物を含有するコーティング層で被覆した粘結剤コーテッド耐火物を得た。
【００９６】
この粘結剤コーテッド耐火物はさらさらとした粒状物であり、粘結剤コーテッド耐火物中のコーティング層の質量比率は、実施例２〜５，９〜１３、参考例１，６〜８で４．０質量％、参考例１４で２．０質量％、参考例１５で６．０質量％であった。
【００９７】
ここで、水溶性無機化合物として、水ガラス、塩化ナトリウム、リン酸二ナトリウム、硫酸ナトリウムを用いた。
【００９８】
そして水ガラスとしては、富士化学（株）製珪酸ソーダ１号（固形分５０質量％）を、塩化ナトリウムとしては、海水から製塩した塩化ナトリウム含有量９８．３質量％の市販の食塩を、リン酸二ナトリウムとしてはキシダ化学（株）製試薬を、硫酸ナトリウムとしては、ＪＩＳ  Ｋ  ８９８７の試薬の無水ボウ硝（Ｎａ２ＳＯ４）を、それぞれ使用した。
【００９９】
【表１】
0005933169.tif 000002
【０１００】
（比較例１〜３）
１４０℃に加熱したフラタリー硅砂３０ｋｇをワールミキサーに入れ、これに表２に示す量のフェノール樹脂を加え、３０秒間した後、さらに比較例１ではヘキサメチレンテトラミンを水４５０ｇに溶解したヘキサメチレンテトラミン水溶液を、また比較例２、３では水４５０を加え、混練した。崩壊した後、滑剤としてステアリン酸カルシウム３０ｇを添加して３０秒間混練し、さらにエアーレーションを行なうことによって、粘結剤としてフェノール樹脂を含有するコーティング層で被覆した粘結剤コーテッド耐火物を得た。この粘結剤コーテッド耐火物はさらさらとした粒状物であり、粘結剤コーテッド耐火物中のコーティング層の質量比率は２．０質量％であった。
【０１０１】
ここで、表２のノボラック型フェノール樹脂として、リグナイト（株）製「＃４８００」（軟化点９１℃）を、レゾール型フェノール樹脂としてリグナイト（株）製「ＬＴ−９」（軟化点９０℃、ゲル化時間１２０秒（ａｔ１５０℃））を用いた。
【０１０２】
【表２】
0005933169.tif 000003
【０１０３】
そして、実施例２〜５，９〜１３、参考例１，６〜８，１４，１５及び比較例１〜３の粘結剤コーテッド耐火物を用いて鋳型を作製した。すなわち、キャビティの大きさが２０ｍｍ×１０ｍｍ×８０ｍｍに形成された型を１２０℃に予熱して用い、そしてまず、粘結剤コーテッド耐火物を、ゲージ圧力０．１ＭＰａの空気圧で型内に吹き込んで充填した。
【０１０４】
この後、型に給気パイプを接続し、ボイラーで発生させたゲージ圧力０．４ＭＰａ、温度１４３℃の飽和水蒸気を過熱蒸気発生装置（野村技工（株）製「ＧＥ−１００」）で加熱して調製される、３５０℃、ゲージ圧力０．４５ＭＰａの過熱水蒸気を、６０ｋｇ／ｈの流量で供給し、型内に２５秒間吹き込んだ。
【０１０５】
このようにして、曲げ強さ試験用の２０ｍｍ×１０ｍｍ×８０ｍｍの鋳型を造型し、脱型後の鋳型の臭気を鼻で嗅いで測定した。結果を表３，４に示す。表３，４において、「ａ」は臭気が少しある、「ｂ」は臭気を感じない、を示す。
【０１０６】
またこの試験用の鋳型について、曲げ強さをＪＩＳ  Ｋ６９１０に準拠して測定した。結果を表３，４に示す。
【０１０７】
さらにこの試験用の鋳型について、鋳造の際の加熱による鋳型の崩壊を想定して、崩壊試験を行なった。崩壊試験は次のようにして行なった。まず鋳型をアルミ箔で包み、炉床板に並べて乗せ、予め４００℃に設定した加熱乾燥機に入れて３０分間加熱処理した。次に冷却後、曲げ強さをＪＩＳ  Ｋ６９１０に準拠して測定した。そして上記の加熱処理前の曲げ強さと、この加熱処理後の曲げ強さから、次の式で崩壊率を求めた。結果を表３，４に示す。
崩壊率（％）＝１００−（加熱処理後の曲げ強さ／加熱処理前の曲げ強さ）×１００
【０１０８】
またこの試験用の鋳型について、鋳造後の鋳型を想定して水に浸漬することによる崩壊試験を行なった。まず鋳型をアルミ箔で包み、炉床板に並べて乗せ、予め４００℃に設定した加熱乾燥機に入れて３０分間加熱処理した。次に冷却後、水を入れたビーカーに鋳型を入れ、３時間水中に浸漬した。そしてこのように水に浸漬した鋳型の崩壊の状態を目視で観察した。また水中で崩壊していない鋳型については、水から取り出した後に指で押さえて崩れる状態を確認した。結果を表３，４に示す。表３，４において、「Ａ」は水中で完全に潰れて崩壊した、「Ｂ」は水中で鋳型の形が残っており、水中から取り出して押しても潰れない、を示す。
【０１０９】
また、鋳型に溶湯を注入するときの急激な加熱によって、粘結剤が燃焼及び熱分解されてガスを発生する状態を再現し、上記の試験用の鋳型の発生ガス量を測定した。すなわち、上記の試験用の鋳型から試料Ｔを約５ｇ正確に秤量して採取した。そして図２に示す発生ガス量測定装置を用いて、（社）鋳造技術普及協会（ＪＡＣＴ）の試験方法ＳＣ−１に準拠して、燃焼及び熱分解により発生するガス量を測定した。
【０１１０】
図２において、２１は電気炉２２で周囲を囲まれた石英ガラス管からなる燃焼管であって、燃焼管２１の一端は接続管２３によってメスシリンダー２４に接続してある。メスリンダー２４の下端にはＵ字管２５が接続してあり、接続管２３とＵ字管２５にそれぞれコック２６，２７が設けてある。２８は燃焼管２１の温度を測定する熱電対である。そしてメスリンダー２４に水２９を入れてコック２６，２７を閉じ、この状態で、予め炉内温度を７００℃に設定した燃焼管２１内に、その端部の開口から、試料Ｔを載置した燃焼ボード３０を入れ、燃焼管２１の端部の開口をシリコン製の栓３１で密閉し、燃焼管２１内を空気が遮断された状態にした。このように空気を遮断した高温測定雰囲気下でコック２６，２７を開き、メスリンダー２４内の水２９の水位の低下を１０秒ごとに１８０秒まで読み取ることによって、発生したガス量を測定した。この１８０秒後のガス量を試料Ｔの１０ｇ当たりに換算し、それを発生ガス量（ｍｌ／１０ｇ）とした。結果を表３，４に示す。
【０１１１】
【表３】
0005933169.tif 000004
【０１１２】
【表４】
0005933169.tif 000005
【０１１３】
表３，４にみられるように、粘結剤として水溶性無機化合物を用いたいずれの実施例も、鋳型を製造する際に臭気はほとんど発生しないものであった。そしていずれの実施例も、鋳造の際の加熱による鋳型の崩壊を想定した崩壊試験では、崩壊率が低いが、水に浸漬した後の崩壊性は良好であることが確認された。さらにいずれの実施例も燃焼及び熱分解によるガスの発生量は非常に少ないものであった。一方、粘結剤としてフェノール樹脂を用いた各比較例では、鋳型を製造する際に臭気が発生し、また燃焼及び熱分解によるガスの発生量は多いものであった。
【０１１４】
（実施例１７，１９、参考例１６、１８、比較例４〜５）
実施例３，１２、参考例１，７、比較例１，２と同じ配合の粘結剤でコーティング層を被覆した粘結剤コーテッド耐火物を調製した。これらの粘結剤コーテッド耐火物を実施例１７，１９、参考例１６，１８、比較例４〜５とする。
【０１１５】
そして、実施例１７，１９、参考例１６，１８及び比較例４〜５の粘結剤コーテッド耐火物を用いて鋳型を作製した。すなわち、キャビティの大きさが２０ｍｍ×１０ｍｍ×８０ｍｍに形成された型を１２０℃に予熱して用い、そしてまず、粘結剤コーテッド耐火物を、ゲージ圧力０．１ＭＰａの空気圧で型内に吹き込んで充填した。
【０１１６】
この後、型に給気パイプを接続して、ボイラーで発生させたゲージ圧力０．４ＭＰａ、温度１４３℃の飽和水蒸気を６０ｋｇ／ｈの流量で供給し、型内に５秒間吹き込んだ。次に引き続いて、ボイラーで発生させたこのゲージ圧力０．４ＭＰａ、温度１４３℃の飽和水蒸気を過熱蒸気発生装置（野村技工（株）製「ＧＥ−１００」）で加熱して調製される、３５０℃、ゲージ圧力０．４５ＭＰａの過熱水蒸気を、６０ｋｇ／ｈの流量で供給し、型内に２０秒間吹き込んだ。
【０１１７】
このようにして、曲げ強さ試験用の２０ｍｍ×１０ｍｍ×８０ｍｍの鋳型を造型し、曲げ強さをＪＩＳ  Ｋ６９１０に準拠して測定した。結果を表５に示す。尚、比較のために、既述の実施例３，１２、参考例１，７、比較例１，２で得た鋳型の曲げ強さを表５に併記する。
【０１１８】
【表５】
0005933169.tif 000006
【０１１９】
表５にみられるように、実施例１７，１９、参考例１６，１８のものは、実施例３，１２、参考例１，７のものより曲げ強さが向上しているものであった。これは、実施例１７，１９、参考例１６，１８では、過熱水蒸気を吹き込む前に、飽和水蒸気を吹き込むようにしているため、飽和水蒸気による水分の供給で型内の粘結剤コーテッド耐火物の全体を均一に湿らせることができ、粘結剤を均一に湿潤な糊状にして結合させた後に、過熱水蒸気で粘結剤を固化させることで、均一な強度を有する鋳型を製造することができたためであると考えられる。
【符号の説明】
【０１２０】
１  型
２  粘結剤コーテッド耐火物
【図１】
0005933169.tif 000007
【図２】
0005933169.tif 000008